(57)【要約】【課題】  少量の漏洩油の存在でも肉眼的に容易に明確に判定できる油分に対する検知材料およびそれを用いた油分の有無を検知する方法の提供。【解決手段】  膜状物上に０．５ｍｌの水をスポイトで滴下したとき水滴が膜状物に吸収され始めるまでの時間が１５秒以上であり、膜状物上に０．５ｍｌの油をスポイトで滴下したとき油滴が膜状物に吸収され始めるまでの時間が５秒以下であることを特徴とする油分に対する検知材料およびそれを用いた油分の有無を検知する方法。【選択図】        なし【特許請求の範囲】
【請求項１】
膜状物上に０．５ｍｌの水をスポイトで滴下したとき水滴が膜状物に吸収され始めるまうまでの時間が１５秒以上であり、膜状物上に０．５ｍｌの油をスポイトで滴下したとき油滴が膜状物に吸収され始めるまでの時間が５秒以下であることを特徴とする油分に対する検知材料。
【請求項２】
前記膜状物が、多孔質合成樹脂製フィルム、合成樹脂製織布または合成樹脂製不織布である請求項１記載の油分に対する検知材料。
【請求項３】
前記合成樹脂が、ＡＳＴＭ  Ｄ５７０による吸水率０．７％以下である請求項１または２記載の油分に対する検知材料。
【請求項４】
前記合成樹脂が、ポリプロピレン、ポリ四弗化エチレンおよびポリ塩化ビニリデンよりなるものである請求項３記載の油分に対する検知材料。
【請求項５】
請求項１記載の油分に対する検知材料を被検知材料と１５秒未満の時間だけ接触させ、該検知材料の光透過性の変化により、油分、水中油分または水表面の油分の有無を検知する方法。
【発明の詳細な説明】
【技術分野】
【０００１】
本発明は、工場や油槽所、ガソリンスタンド等の地下埋設タンクおよびそれら配管等の破損等に起因して地下水などの水の上に油膜などの形で存在している油分、土壌中の油分、検知管などに付着している油分などを検知するための検知材料およびそれを用いた検知方法に関する。
【背景技術】
【０００２】
工場、油槽所、ガソリンスタンド等の地下埋設タンクがある施設では、地下タンクなどからの油分の漏洩を早急に見つける目的で定期点検の実施が法律で義務付けられている。その対応策としては、管もしくは井戸内の地下水を適当な容器に採取するか、吸引ポンプに接続したチューブで回収してチェックするという方法や漏洩検知棒を管もしくは井戸に挿入して検知棒を目視で確認する方法が行なわれていた。
時にはタンク内のガソリン残量等を測定する時に用いる検尺を活用し、それにオイルペースト（三共化学）を塗布し漏洩油の有無を判定する方法が取られていた。また、もう１つの方法としては検知管のガスを検知する方法も知られている（ＪＩＳ  Ｋ０１０２８、ＪＩＳ  Ｋ０１０２１０．１、ＪＩＳ  Ｋ０１０２８、ＥＰＡ  ４０３０、ＥＰＡ  ４０３５など参照）。
【０００３】
従来の方法において検知管や井戸から漏洩油を回収する方法では、漏洩油が充分存在する場合には容易に検知出来るが、漏洩の初期のように油量が少ない場合には判定が困難であり、とくに目視による判定が困難な場合には、分析機器を用いた分析が必要であった。一方、検知棒、検尺は計器類の整備と共に使用される機会が減少しているのが現状である。また、オイルペーストは塗布してから時間が経過するにつれ赤色に発色し、時としては漏洩油が付着して発色したのか否かの判定を困難にする場合もある。ガス検知の場合には正確を期すためには捕集バッグに採取しなければならず、ガス検知は簡易ではない。漏洩油が地下水に浸出している場合は地下水と同時に回収する方法が取られているが、地下水が存在することも検知できる条件の一部となっており、これらいずれの方法も漏洩油の存在をすばやく判定する充分な方法とは言い難い。
【０００４】
また、大型タンクや容器、配管その接合部などからの油漏れを検知するための技術としは、特許文献１では、（ａ）揮発性溶剤、（ｂ）濡れると透明になり乾燥すると不透明になる白色無機粉末、（ｃ）着色顔料とを主成分とする漏洩検査剤を検査物表面に塗布し、その色調の変化をチェックする技術が提案されており、特許文献２では、通気性フィルムとその上に設けられた色調の濃い着色層と、該着色層上に設けられた濡れると透明になり乾燥すると不透明になる白色層よりなる漏洩検査剤を検査物表面に貼り付け、その色調の変化をチェックする技術が開示されており、特許文献３では、粒径が１０μｍ以下の油溶性染料０．１〜５重量％と白色微粉末５〜７０重量％を含有する水系分散型油用検査剤を検査物表面に塗布し、その色調の変化をチェックする技術が提案されており、特許文献４では、粒径が１０μｍ以下の油溶性染料０．１〜５重量％、分散剤０．０５〜５重量％、白色微粉末５〜７０重量％、および水系バインダー０．５〜５０重量％を含有する水系分散型油用漏洩検知塗料を検査体に塗布し、その色調の変化をチェックする技術が開示されており、特許文献５では、耐熱性と通液性とを有する可撓性シート材に、前記各種の油用漏洩検知剤を検査体の表面に均一厚さに付着させ、その色調の変化をチェックする技術が開示されている。しかしながら、これらの技術は、いずれもタンクや配管などの検査体に検知剤を接触させてその色調の変化をチェックする技術であり、地下に漏洩している油分を検知しようという技術思想ではない。
【０００５】
【特許文献１】特開平１０−１４２１６６号公報
【特許文献２】特開平１０−１８５７４２号公報
【特許文献３】特開平１１−０３０５９４号公報
【特許文献４】特開平１１−０４４６０４号公報
【特許文献５】特開２００１−２２１７０５号公報
【発明の開示】
【発明が解決しようとする課題】
【０００６】
本発明の目的は、少量の漏洩油の存在でも肉眼的に容易に明確に判定できる油分に対する検知材料およびそれを用いた油分の有無を検知する方法を提供する点にある。
【課題を解決するための手段】
【０００７】
本発明の第１は、膜状物上に０．５ｍｌの水をスポイトで滴下したとき水滴が膜状物に吸収され始めるまでの時間が１５秒以上、好ましくは２０秒以上、とくに好ましくは３０秒以上であり、膜状物上に０．５ｍｌの油をスポイトで滴下したとき油滴が膜状物に吸収され始めるまでの時間が５秒以下、好ましくは３秒以下、とくに好ましくは１秒以下であることを特徴とする油分に対する検知材料に関する。
本発明の第２は、前記膜状物が、多孔質合成樹脂製フィルム、合成樹脂製織布または合成樹脂製不織布である請求項１記載の油分に対する検知材料に関する。
本発明の第３は、前記合成樹脂が、ＡＳＴＭ  Ｄ５７０による吸水率０．７％以下である請求項１または２記載の油分に対する検知材料に関する。
なお、吸水率０．７％以下の合成樹脂の代表的なものは、以下のとおりである。
樹脂名                          吸水率（％）
ポリプロピレン                  ＜０．０１〜０．０３
ポリエチレン                    ＜０．０１５
ポリ塩化ビリニデン              ＜０．１
ポリカーボネート                  ０．２
ポリエチレンテレフタレート        ０．６
本発明の第４は、前記合成樹脂が、ポリプロピレン、ポリ四弗化エチレンおよびポリ塩化ビニリデンよりなるものである請求項３記載の油分に対する検知材料に関する。
本発明の第５は、請求項１記載の油分に対する検知材料を被検知材料と１５秒未満の時間だけ接触させ、該検知材料の光透過性の変化により、油分、水中油分または水表面の油分の有無を検知する方法に関する。
【０００８】
前記膜状物としては、連続気泡をもつ合成樹脂製マイクロポーラスフィルム、合成樹脂製の織布または不織布を挙げることができる。
【０００９】
前記連続気泡をもつ合成樹脂製マイクロポーラスフィルムとしては、例えば住友スリーエム株式会社の商品名「３Ｍマイクロポーラスフィルム」を挙げることができる。これは最大径０．３μｍの微細孔を無数にもつポリプロピレン製多孔質フィルムであり、微細孔は全体の３５％を占めるものであり、化粧品市場において「あぶらとり紙」として市販されているものを転用することができる。
【００１０】
前記合成樹脂製の織布または不織布の例としては、東洋紡績株式会社が工業用カートリッジエアーフィルター「ＢＥＳＴＳＨＯＴ」として市販しているポリエステル不織布、同社製ポリエステル長繊維不織布である商品名エクーレ、ミリポア社製の疎水性デュラポアフィルター（商品名）（ポリ四弗化エチレン製やポリ塩化ビリニデン製）などを挙げることができる。これらの商品の吸水率は、前述の樹脂そのものの吸水率とは必ずしも同一ではない、その理由はメーカーにより何らかの処理がほどこされている場合があるからである。しかしこれらの商品の吸水率はいずれも０．７％を下廻るものである。
【００１１】
住友スリーエム社製３Ｍマイクロポーラスフィルム（ポリプロピレン）をはじめとする下記材料上に室温下で０．５ｍｌの水または油をスポイトで滴下した。滴下した水または油が吸収され始めるまでの時間を下に示す。水や油が吸収され始める時点は、水滴または油滴が小さくなり始めるので容易に判別することができ、水滴と油滴の吸収され始める時間の差が余りにも大きいので、この判断は実際には非常に簡単である。なお、油としては、ＪＩＳ  ２号ガソリンおよびＪＩＳ  ２号軽油を用いて調べたが、いずれも同一の結果を示したので、表中では「油」と表現した。
【表１】
2005257638.tif 000002
【００１２】
請求項１では、膜状物上に０．５ｍｌの水をスポイトで滴下したとき水滴が膜状物に吸収され始めるまでの時間が１５秒以上であり、膜状物上に０．５ｍｌの油をスポイトで滴下したとき油膜が膜状物に吸収され始めるまでの時間が５秒以下であることが膜状物の要件である。この要件のいずれかでもはずれると、検知能力が低下し、油分量が極めて少ない場合には判定が不可能となる場合が生じる。この要件は、言い方を変えれば油分はすぐ吸収するが水はなかなか吸収しない材料ということであり、この膜状物を水面に５〜１５秒ほど載置し、これを引き上げたとき膜状物が油分のみを吸収しているようにするための目安が前述の規定であるということができる。前記水吸収開始時間と油分吸収開始時間との間の差が大きいほど検知操作処理をスピーディーにやらなくても充分判定可能である。
【００１３】
また、前記合成樹脂が、ＡＳＴＭ  Ｄ５７０による測定方法で、その吸水率が０．７％以下であるものを使用することが好ましいとしたのは、このような合成樹脂材料を用いた膜状物であれば、ぼぼ誤りなく請求項１で規定する物性を満足せさることができるからである。
【００１４】
本発明の検知材料は検知管内に挿入して使用することが多いので、検知管の直径以下のサイズのものが一般的なものになるが、用い方により、そのサイズは任意である。
【発明の効果】
【００１５】
本発明の検知材料は、白色系でも、有色でも良く、油が付着するとその光透過性が増大することを利用して白色であれば透明になったり、有色であればその色が濃くなったりして、油との接触部分の色が変化して肉眼的にも容易に油の存在を判定できる。
これらの物は市販されており容易に入手することが出来る。また検知管・井戸内の地下水面にこれらの素材を接触させて引き上げることにより油が存在する場合のみ検知材料の色が変化するので、地下水を採取しなくても検知管・井戸内の油膜、油分の存在の有無が判定可能となる。このような点から被検知材料は、水面上の油膜や油分、水中の油分のほか、土壌中の油分、管の中や壁に付着した油分などを指すことは明らかである。
【実施例】
【００１６】
以下に実施例および比較例を挙げて説明するが、本発明はこれにより何ら限定されるものでない。
【００１７】
実施例１
住友スリーエム社製３Ｍマイクロポーラスフィルム（ポリプロピレン）と水表面の市販ガソリン（ＪＩＳ  ２号ガソリン）の油分・油膜について検知濃度（油膜の厚さで示す）の結果を下に示す。
【表２】
2005257638.tif 000003
住友スリーエム社製３Ｍマイクロポーラスフィルムには白色、青色、水色、桃色等各色の製品が製造、市販されており、それらについて検討したが油分の有無の判定の際に大きな差は見られなかった。
【００１８】
実施例２
住友スリーエム社製３Ｍマイクロポーラスフィルム（ポリプロピレン）と水表面の市販灯油（ＪＩＳ  １号灯油）の油分・油膜について検知濃度の結果を下に示す。
【表３】
2005257638.tif 000004
【００１９】
実施例３
住友スリーエム社製３Ｍマイクロポーラスフィルム（ポリプロピレン）と水表面の市販軽油（ＪＩＳ  ２号軽油）の油分・油膜について検知濃度の結果を下に示す。
【表４】
2005257638.tif 000005
【００２０】
実施例４
住友スリーエム社製３Ｍマイクロポーラスフィルム（ポリプロピレン）と水表面の市販Ａ重油（ＪＩＳ  １種１号重油）の油分・油膜について検知濃度の結果を下に示す。
【表５】
2005257638.tif 000006
【００２１】
実施例５
東洋紡社製ベストショット（ポリエステル製、目付量２４０ｇ／ｍ２、厚み０．６０ｍｍ、フラジール通気度２０ｃｃ／ｃｍ２／ｓ）と水表面の市販ガソリン（ＪＩＳ  ２号ガソリン）の油分について検知濃度の結果を下に示す。
【表６】
2005257638.tif 000007
【００２２】
実施例６
東洋紡社製エクーレ（ポリエステル）（白色、有色）と水表面の市販ガソリン（ＪＩＳ  ２号ガソリン）の油分について検知濃度の結果を下に示す。
【表７】
2005257638.tif 000008
エクーレには使用材料のｍ２当たりの重量で複数の製品が存在する。ここで示したのは７０ｇ／ｍ２のものでそれより軽量でも判定は出来るがやや困難であった。白色と有色（黒色）とでは白色の方が判定はしやすかった。
【００２３】
実施例７
ミリポア社製疎水性デュラポアフィルター商品番号ＨＶＨＰ０１３００（ポリビリニデンフロライド  孔径０．４５μｍ）と水表面の市販ガソリン（ＪＩＳ  ２号ガソリン）の油分検知濃度の結果を下に示す。
【表８】
2005257638.tif 000009
【００２４】
実施例８
ミリポア社製疎水性デュラポアフィルター商品番号ＬＣＷＰ０１３０００（ポリ四沸化エチレン  孔径１０．０μｍ）と水表面の市販ガソリン（ＪＩＳ  ２号ガソリン）の油分検知濃度の結果を下に示す。
【表９】
2005257638.tif 000010
【００２５】
実施例９
市販のＰＴＦＥフィルターと水表面の市販ガソリン（ＪＩＳ  ２号ガソリン）の油分検知濃度の結果を下に示す。
【表１０】
2005257638.tif 000011
【００２６】
比較例１
ニトロ化セルロースフィルター（アドバンテック東洋社製、孔径０．２μｍ）、グラスフィルターペーパー（アドバンテック東洋社製、商品番号  ＧＳ２５）、パラフィン紙（東京日本油紙社製）、親水性処理した住友スリーエム社製３Ｍマイクロポーラスフィルム、セルロースフィルター（ワットマン社製）、植物繊維を利用した紙もしくは油とり紙等は水に接触するとほぼ瞬時に水を吸収し、透明度を増したりして判定を困難にし、使用が不可であった。